(57)【要約】      （修正有）【課題】  優れた耐候性と好ましい蛍光体体色および蛍光発光色を有し、かつ優れた発光輝度を有する、蛍光増白の用途に好適な蛍光体を提供する。【解決手段】  蛍光増白用蛍光体は、化学式が（Ｂａ１−ｘ―ｙＣａｘＥｕｙ）ＭｇＡｌ１０Ｏ１７で表され、ｘは０≦ｘ≦０．３３であり、ｙは０．０７≦ｙ≦０．３５であり、かつ０．１≦ｘ＋ｙ≦０．４であることを特徴としている。  そして、カルシウム（Ｃａ）の量ｘとユウロピウム（Ｅｕ）の量ｙとを、０≦ｘ≦０．３３、０．０７≦ｙ≦０．３５、かつ０．１≦ｘ＋ｙ≦０．４とすることにより、優れた耐候性を有し、かつ好ましい蛍光体体色および蛍光発光色を有し、さらに優れた発光輝度を有する蛍光増白用蛍光体となる。【選択図】なし【特許請求の範囲】
【請求項１】
化学式が（Ｂａ１−ｘ―ｙＣａｘＥｕｙ）ＭｇＡｌ１０Ｏ１７で表される蛍光体であって、
ｘは０≦ｘ≦０．３３であり、ｙは０．０７≦ｙ≦０．３５であり、
かつ０．１≦ｘ＋ｙ≦０．４であることを特徴とした蛍光増白用蛍光体。
【請求項２】
粒径は、Ｄ５０で２μｍ以上４．５μｍ以下であることを特徴とした請求項１記載の蛍光増白用蛍光体。
【発明の詳細な説明】
【技術分野】
【０００１】
本発明は、可視光線から紫外線の波長領域の光を吸収し、青色を発する蛍光体に関し、さらに白色塗料や白色塗膜等と組み合わせることにより、白色度を増加することができる蛍光増白用蛍光体に関する。
【背景技術】
【０００２】
一般的に白色の塗装面を得るための塗料には、白色を有する顔料として酸化チタンや酸化亜鉛等が用いられ、特に酸化チタンはその大きい隠ぺい力により、さまざまな塗料に用いられている。
これら白色を有する顔料は、他の色の顔料に比べ優れた白色度を有してはいるが、必ずしも全ての可視光を均一に反射しているわけではなく、例えば酸化チタンにおいては青色領域の反射が弱く、全体的に薄い黄色を帯びた白色となっている。
【０００３】
一方、これら酸化チタン等を用いた白色塗料は、さまざまな工業製品や工芸品、建築構造物などに用いられており、特に自動車外板などにおける白色については、近年その外観に高級感を持たせるべく、一層の白色度が求められているが、前述したとおり、酸化チタンによる白には、黄色味を帯びているため、好ましくない。
また、酸化チタンのほかにも、塗料中の樹脂や、メタリック調やパール調の塗装面を得るために塗料に混合されるアルミニウム顔料やマイカ顔料等も、少しずつ黄色味を有しているため、これも好ましくない。
【０００４】
このような黄色味を、青色の蛍光を発する物質を用いることで青色を補い、全体をより白く見せる手段、いわゆる蛍光増白という手段は古くから知られており、例えばワイシャツなどの白い繊維製品に、青色の蛍光を発する有機蛍光染料を用いることで、繊維の黄色味に蛍光染料の青色を補うことで、より白い繊維製品とすることは、古くから用いられている。
また、この蛍光染料による増白効果を塗料組成物に用いることも開示されている（例えば、特許文献１参照。）。
しかしながら、特許文献１で開示された蛍光増白剤は、「スチルベン系，ベンズイミダゾール系，ベンズオキサゾール系，クマリン系，チオフェン系，キサンテン系，ナフタルイミド系など」のように有機系の蛍光増白剤であり、耐久性や耐候性に劣るため、経時により蛍光増白効果が急速に減衰するという問題がある。
【０００５】
また、この問題を解決するために、アルミニウム顔料やマイカ顔料などの光輝性顔料と、蛍光性有機白色顔料とを組み合わせて用いる塗膜の形成方法も提案されている（例えば、特許文献２参照。）。
しかしながら、この蛍光性有機白色顔料を用いる方法は、前述の有機系蛍光増白剤に比べれば耐候性には優れるものの、やはり有機系の白色顔料を用いるため、酸化チタンのような一般的な無機系白色顔料にくらべて耐候性に劣るため、とくに自動車用塗装などのような過酷な環境下で用いる場合では、実用性に欠けるという問題がある。
【０００６】
【特許文献１】特開平１−３１３５７５号公報  （第１頁〜第３頁）
【特許文献２】特開２００４−２５５３２２号公報  （第２頁〜第３頁）
【発明の開示】
【発明が解決しようとする課題】
【０００７】
本発明は、前述の従来技術に鑑み、耐候性と蛍光増白効果に優れた蛍光増白用蛍光体を提供することを目的とする。
【課題を解決するための手段】
【０００８】
本発明者等は、前記課題を解決すべく種々の蛍光体について実験を行なった結果、一般的に有機系蛍光体にくらべて優れた耐候性を有する無機系の蛍光体であって、さらに好ましい蛍光体体色および蛍光発光色を有し、かつ優れた発光輝度を有する、蛍光増白の用途に好適な蛍光体を見出した。
【０００９】
請求項１記載の蛍光増白用蛍光体は、化学式が（Ｂａ１−ｘ―ｙＣａｘＥｕｙ）ＭｇＡｌ１０Ｏ１７で表され、ｘは０≦ｘ≦０．３３であり、ｙは０．０７≦ｙ≦０．３５であり、
かつ０．１≦ｘ＋ｙ≦０．４であることを特徴としている。
そして、カルシウム（Ｃａ）の量ｘとユウロピウム（Ｅｕ）の量ｙとを、０≦ｘ≦０．３３、０．０７≦ｙ≦０．３５、かつ０．１≦ｘ＋ｙ≦０．４とすることで、優れた耐候性を有し、かつ好ましい蛍光体体色および蛍光発光色を有し、さらに優れた発光輝度を有する蛍光増白用蛍光体となる。
【００１０】
ここで、カルシウム（Ｃａ）は、全く無くてもよいが、このカルシウムを加えることで、全くカルシウムを加えない場合に比べて、この蛍光体を焼成するための焼成温度を低くし、また焼成回数を少なくする効果があり、このため蛍光体が着色することなどなく、安定した焼成結果が得られる。
このとき、カルシウムの量ｘが０．３３を超える場合は、発光輝度が低下する傾向がみられるとともに、粒径が大きくなりすぎるため、好ましくない。
このため、カルシウムの量ｘを０≦ｘ≦０．３３とすることで、発光輝度が低下することがなく、また粒径が大きくなりすぎることがなく、優れた蛍光増白用蛍光体が得られる。
【００１１】
また、ユウロピウム（Ｅｕ）の量ｙが０．０７未満の場合は、賦活剤としてのユウロピウムの効果が少なすぎるため発光輝度が低下し好ましくなく、またｙが０．３５を超えた場合、副生成物の割合が増加し発光輝度が低下するため好ましくない。
このため、ユウロピウムの量ｙを０．０７≦ｙ≦０．３５とすることで、発光輝度が低下することなく、優れた蛍光増白用蛍光体が得られる。
【００１２】
さらに、上記カルシウムの量ｘとユウロピウムの量ｙとは、いずれもその量の増減に従い、蛍光発光色が変化するが、この変化を色度座標値（ｘ，ｙ）のうちの（ｙ）値（以下、「色度（ｙ）値」と表す。）で表すと、カルシウムの量ｘが増加すると、色度（ｙ）値は増加し、ユウロピウムの量ｙが増加すると、やはり色度（ｙ）値は増加する。
【００１３】
このとき、酸化チタン等による黄色味を抑え、より白く見せるための蛍光発光色の色度（ｙ）の範囲は、０．０６以上０．１０以下が好ましく、０．０７以上０．０９以下の範囲がより好ましい。しかし、色度（ｙ）値が０．０６未満となると、発光色がより深い青色にシフトするために、視感度が低下し、結果発光輝度が低下してしまう。また、色度（ｙ）値が０．１０を超えると、視感度は向上するものの蛍光発光スペクトルがブロードとなり、酸化チタン等による黄色味を抑える効果が低下してしまう。このため、蛍光発光色の色度（ｙ）値は、０．０６以上０．１０以下が好ましい。
【００１４】
さてここで、カルシウムの量ｘとユウロピウムの量ｙの和、すなわちｘ＋ｙが０．１未満の場合、色度（ｙ）値は低下しすぎ、色度（ｙ）値の好ましい下限０．０６を下回るため好ましくなく、ｘ＋ｙが０．４を超えた場合、色度（ｙ）値は上昇しすぎ、色度（ｙ）の好ましい下限０．１０を上回るため、好ましくない。
さらに、ｘ＋ｙが０．４を超えた場合、発光輝度自体も低下する傾向にあるため、やはり好ましくない。
このため、カルシウムの量ｘとユウロピウムの量ｙの和、すなわちｘ＋ｙを０．１≦ｘ＋ｙ≦０．４とすることにより、発光輝度が低下することなく、好ましい蛍光発光色をもつ、優れた蛍光増白用蛍光体が得られる。
【００１５】
請求項２記載の蛍光増白用蛍光体は、請求項１記載の蛍光増白用蛍光体において、粒径がＤ５０で２μｍ以上４．５μｍ以下であることを特徴としている。ここで、粒径がＤ５０で２μｍ未満の場合は、発光輝度が低下してしまうため好ましくなく、粒径がＤ５０で４．５μｍを超える場合は、塗面を形成する場合にムラになりやすく、また隠ぺい性が低下し下地が見えやすくなり、さらに塗面自体が形成しにくくなるというような問題があり好ましくない。
このため、粒径をＤ５０で２μｍ以上４．５μｍ以下とすることにより、請求項１記載の蛍光増白用蛍光体の特性に加えて、さらに発光輝度が低下することなく、また塗面を形成したときにも好ましい特性をもつ、優れた蛍光増白用蛍光体が得られる。
【００１６】
なお、請求項１および２に記載した蛍光増白用蛍光体は、無機系の蛍光体であるため、一般的な有機系の蛍光体を用いた蛍光染料に比べて優れた耐候性を有するが、さらにこれら上記蛍光増白用蛍光体は、アルミン酸塩バリウムマグネシウム系蛍光体、すなわちＢＡＭ系蛍光体の一種であるため、このＢＡＭ系蛍光体は化学的に安定で、太陽光線や水分等に曝されても変化しにくい蛍光体であることは当業者とって公知であることから、これら請求項１および２に記載した蛍光増白用蛍光体は、特に優れた耐候性を有していることがわかる。
【発明の効果】
【００１７】
請求項１記載の蛍光増白用蛍光体によれば、化学式が（Ｂａ１−ｘ―ｙＣａｘＥｕｙ）ＭｇＡｌ１０Ｏ１７で表され、ｘは０≦ｘ≦０．３３とし、ｙは０．０７≦ｙ≦０．３５とし、
かつ０．１≦ｘ＋ｙ≦０．４としたことで、優れた耐候性を有し、かつ好ましい蛍光体体色および蛍光発光色を有し、さらに優れた発光輝度を有する蛍光増白用蛍光体を得ることができる。
【００１８】
請求項２記載の蛍光増白用蛍光体によれば、請求項１記載の蛍光増白用蛍光体において、粒径がＤ５０で２μｍ以上４．５μｍ以下とすることで、請求項１記載の蛍光増白用蛍光体の特性に加えて、さらに発光輝度が低下することなく、また塗面を形成したときにも好ましい特性をもつ、優れた蛍光増白用蛍光体を得ることができる。
【発明を実施するための最良の形態】
【００１９】
以下、本発明の一実施の形態における蛍光体を製造する工程を説明する。
まず、バリウム（Ｂａ）の原料として例えば炭酸バリウム（ＢａＣＯ３）と、カルシウム（Ｃａ）の原料として例えば炭酸カルシウム（ＣａＣＯ３）と、ユウロピウム（Ｅｕ）の原料として例えば酸化ユウロピウム（Ｅｕ２Ｏ３）と、マグネシウム（Ｍｇ）の原料として例えば塩基性炭酸マグネシウム等と、アルミニウム（Ａｌ）の原料として例えばアルミナ（Ａｌ２Ｏ３）等と、フラックスとして例えばフッ化マグネシウム（ＭｇＦ２）やフッ化アルミニウム（ＡｌＦ３）等とを、各々所定量秤量して充分に混合して混合物を得る。この混合物を例えば高純度アルミナるつぼ等に詰め、還元性雰囲気例えば水素含有窒素ガス雰囲気中にて、例えば約１３００℃から約１６００℃の焼成温度で、約２時間から６時間焼成し、より好ましくは約４〜５時間程度焼成し、その後冷却し、粉砕工程、洗浄工程、乾燥工程、分級工程等を経て、所定の粒度の蛍光体を得る。
【００２０】
こうして得られた蛍光増白に適した蛍光体は、化学式が（Ｂａ１−ｘ―ｙＣａｘＥｕｙ）ＭｇＡｌ１０Ｏ１７で表され、ｘは０≦ｘ≦０．３３であり、ｙは０．０７≦ｙ≦０．３５であり、かつ０．１≦ｘ＋ｙ≦０．４となる。
【実施例１】
【００２１】
次に、上記一実施の形態の実施例として、本願発明の蛍光増白用蛍光体の特性を、従来の有機物系蛍光増白剤や他の無機系蛍光体等の特性と比較して説明する。
【００２２】
まず、バリウム（Ｂａ）の原料として炭酸バリウム（ＢａＣＯ３）148.00g（Ｂａ元素として０．７５モル）と、カルシウム（Ｃａ）の原料として炭酸カルシウム（ＣａＣＯ３）10.01g（Ｃａ元素として０．１モル）と、ユウロピウム（Ｅｕ）の原料として酸化ユウロピウム（Ｅｕ２Ｏ３）26.39g（Ｅｕ元素として０．１５モル）と、マグネシウム（Ｍｇ）の原料として塩基性炭酸マグネシウム（ＭｇＯ含有率４２．５％のロットを使用）94.83g（Ｍｇ元素として１モル）と、アルミニウム（Ａｌ）の原料としてアルミナ（Ａｌ２Ｏ３）509.81g（Ａｌ元素として１０モル）とに、フラックスとしてフッ化マグネシウム（ＭｇＦ２）1.87g（０．０３モル）とフッ化アルミニウム（ＡｌＦ３）3.8g（原料の総質量の0.5%）とを加え、充分に混合して混合物を得る。この混合物を高純度アルミナるつぼに詰め、還元性雰囲気として水素２５％窒素７５％混合ガス雰囲気中にて、約１４５０℃の焼成温度で、約４時間焼成し、その後冷却し、ビーズミルによる粉砕工程、純水による洗浄工程、乾燥工程、分級工程を経て、＃１５０メッシュを通過し得られた蛍光体を試料１とした。
この試料１の蛍光体は、（Ｂａ０．７５Ｃａ０．１Ｅｕ０．１５）ＭｇＡｌ１０Ｏ１７で表される。
【００２３】
次に、従来の有機系蛍光増白剤としてスチルベン系蛍光増白剤を用意し、これを比較例１とした
さらに別の比較例として、青色領域の光を発光する無機系蛍光体であるＳｒＰ４Ｏ７：Ｅｕ（製品名：ＳＰ−Ａ  根本特殊化学製）、ＣａＭｇＳｉ２Ｏ６：Ｅｕ（製品名：ＰＤＢ−Ｃ  根本特殊化学製）、Ｓｒ９（ＰＯ４）６・ＳｒＣｌ２：Ｅｕ（製品名：ＳＰＥ−Ａ  根本特殊化学製）を用意し、各々比較例２、比較例３、比較例４とした。
【００２４】
これら実施例１および比較例１ないし比較例４の蛍光体を各々試料皿に入れ、波長３６５ｎｍの紫外光を照射したときに得られる蛍光について、まず色度計（色度計ＣＳ−１００  コニカミノルタ製）を用いて色度（ｙ）値を測定し、さらに輝度計（輝度計ＬＳ−１１０  コニカミノルタ製）を用いて発光輝度を視感輝度として測定した。その結果を表１に示す。なお、視感輝度は、比較例１の輝度を１００とした場合の相対輝度として表した。
続いて、実施例１および比較例１ないし比較例４の蛍光体について、発光スペクトルを分光蛍光光度計（Ｆ−４５００型  日立製作所製）を用いて測定し、発光ピーク波長を求めた。この結果も表１に示す。
【００２５】
【表１】
2006143894.tif 000002
【００２６】
これら表１に示す結果より、従来の有機系蛍光増白剤である比較例１の色度（ｙ）と視感輝度と、ほぼ同等の性能を持っている無機系蛍光体は、本願発明である実施例１のみであり、他の無機系蛍光体である比較例２ないし比較例４においては、発光ピーク波長こそ近いものの、色度（ｙ）については大きく異なり、さらに視感輝度については、全く実用的なレベルにないことがわかる。
参考として、従来の有機系蛍光増白剤である比較例１と、本願発明である実施例１の発光スペクトルを図１に示す。
以上のことより、本願発明の一実施形態である（Ｂａ０．７５Ｃａ０．１Ｅｕ０．１５）ＭｇＡｌ１０Ｏ１７で表される無機系蛍光体は、他の青色領域の光を発光する無機系蛍光体と比較して、従来の有機系蛍光増白剤とほぼ同様な優れた発光特性を有していることがわかる。
【実施例２】
【００２７】
次に、実施例２として、カルシウム（Ｃａ）の量ｘとユウロピウム（Ｅｕ）の量ｙとを変化させた場合の本願発明の蛍光増白用蛍光体の特性について説明する。
【００２８】
まず、バリウム（Ｂａ）の原料として炭酸バリウム（ＢａＣＯ３）138.15g（Ｂａ元素として０．７モル）と、カルシウム（Ｃａ）の原料として炭酸カルシウム（ＣａＣＯ３）20.02g（Ｃａ元素として０．２モル）と、ユウロピウム（Ｅｕ）の原料として酸化ユウロピウム（Ｅｕ２Ｏ３）17.60g（Ｅｕ元素として０．１モル）と、マグネシウム（Ｍｇ）の原料として塩基性炭酸マグネシウム（ＭｇＯ含有率４２．５％のロットを使用）94.83g（Ｍｇ元素として１モル）と、アルミニウム（Ａｌ）の原料としてアルミナ（Ａｌ２Ｏ３）509.81g（Ａｌ元素として１０モル）とに、フラックスとしてフッ化マグネシウム（ＭｇＦ２）1.87g（０．０３モル）とフッ化アルミニウム（ＡｌＦ３）3.8g（原料の総質量の0.5%）とを加え、充分に混合して混合物を得る。この混合物を高純度アルミナるつぼに詰め、還元性雰囲気として水素２５％窒素７５％混合ガス雰囲気中にて、約１４２０℃の焼成温度で、約５時間焼成し、その後冷却し、ビーズミルによる粉砕工程、純水による洗浄工程、乾燥工程、分級工程を経て、＃１５０メッシュを通過し得られた蛍光体を試料２−（１４）とした。
この試料２−（１４）の蛍光体は、（Ｂａ０．７Ｃａ０．２Ｅｕ０．１）ＭｇＡｌ１０Ｏ１７で表される。
【００２９】
同様にして、カルシウムとユウロピウムの量を、表２に示すように各々変化させたほかは試料２−（１４）と同一の条件で蛍光体を作成し、これを試料２−（１）ないし試料２−（１３）および試料２−（１５）ないし試料２−（２４）とした。
【００３０】
これら得られた試料２−（１）ないし試料２−（２４）について、実施例１と同様に、色度計を用いて色度（ｙ）値を、輝度計を用いて発光輝度を視感輝度として測定した。その結果を表２に示す。なお視感輝度は、比較例１の輝度を１００とした場合の相対輝度として表した。
【００３１】
【表２】
2006143894.tif 000003
【００３２】
これら表２に示す結果より、まずカルシウムの量ｘとユウロピウムの量ｙの和について注目すると、ｘ＋ｙが０．１未満の０．０７である試料２−（１）は、視感輝度が比較例１の６０％未満と低く、実用上好ましくない。また、ｘ＋ｙが０．４を超え０．４５である試料２−（２４）は、色度（ｙ）値が０．１１１と０．１を上回っているためこれも好ましくない。従って、少なくともカルシウムの量ｘとユウロピウムの量ｙの和であるｘ＋ｙは、０．１以上０．４以下であることが好ましいと言える。
さらに、ｘ＋ｙが０．１であっても、ユウロピウムの量ｙが０．０７未満の０．０５である試料２−（４）では、視感輝度が比較例１の６０％未満と低く、やはり好ましくない。また、ｘ＋ｙが０．４であっても、ユウロピウムの量ｙが０．３５を超え０．４である試料２−（１８）は、色度（ｙ）値が０．１０７と０．１を上回っているため、好ましくない。
さらに、ｘ＋ｙが０．４であっても、カルシウムの量ｘが０．３３を超え０．３５であり、ユウロピウムの量ｙが０．０７未満の０．０５である試料２−（２３）では、色度（ｙ）値も視感輝度も好ましい範囲に入っているため、一見好ましいように見えるが、この試料２−（２３）は、カルシウムの量ｘが大きすぎるため、粒子成長が進んで、粒子径が大きくなりすぎるという別の問題が生じて、やはり好ましくない。
【００３３】
一方、カルシウムの量ｘが０≦ｘ≦０．３３の範囲で、ユウロピウムの量ｙが０．０７≦ｙ≦０．３５の範囲で、かつｘ＋ｙは０．１≦ｘ＋ｙ≦０．４の範囲である試料２−（５）ないし試料２−（１７）、試料２−（２１）、試料２−（２２）については、いずれにおいても色度（ｙ）値が好適な範囲である０．０６以上０．１以下に入っており、かつ視感輝度が比較例１の６０％以上となっており、好ましい。
さらに、この内の試料２−（９）、試料２−（１１）、試料２−（１３）、試料２−（１４）、試料２−（１７）については、色度（ｙ）値がより好ましい０．０８以上０．０９以下の範囲に入っており、かつ視感輝度が比較例１の１００％以上となっており、より好ましい。
また、試料２−（２）、試料２−（３）については、色度（ｙ）値が０．０６を若干下回るものの、視感輝度は比較例１の６０％以上となっており、若干より劣るものの使用可能と考える。さらに、試料２−（１９）、試料２−（２０）についても、色度（ｙ）値が０．１を若干上回るものの、視感輝度は比較例１の１２３％および１４４％と優れているため、これらの試料も好ましい。
【００３４】
これらの結果より、カルシウムの量ｘが０≦ｘ≦０．３３の範囲で、ユウロピウムの量ｙが０．０７≦ｙ≦０．３５の範囲で、かつｘ＋ｙは０．１≦ｘ＋ｙ≦０．４の範囲であることで、すぐれた蛍光増白用蛍光体が得られることがわかる。
【００３５】
なお、上記試料２−（１）ないし試料２−（２４）以外にも、焼成条件など製造条件を変更して実験を行なったが、いずれも上記範囲で好適な蛍光増白用蛍光体が得られることが確認できた。
これらの実験を通じて、カルシウムの量ｘは０でも、本願発明の好ましい蛍光増白用蛍光体が得られるが、カルシウムの量ｘは０．０５以上のほうが、焼成温度などが緩和され、より安定した蛍光体を得ることができる傾向にあることがわかった。
また、カルシウムの量ｘが０．２を超えた場合、蛍光体粒子の成長が促進され、粒径が大きくなる傾向にあることがわかった。
なお、ユウロピウムの量ｙが０．３５を超えると視感輝度が低下するのは、副生成物である例えばアルミン酸ユウロピウムなどが副生する割合が増加していくためであると考えられる。
【実施例３】
【００３６】
次に、実施例３として、粒径を変化させた場合の本願発明の蛍光増白用蛍光体の特性について説明する。
【００３７】
焼成後のビーズミル工程の時間を表３に示すように３時間から１５時間に変化させた他は、実施例１と全く同様に蛍光体を作成して、これを試料３−（１）ないし試料３−（６）とした。
これら試料３−（１）ないし試料３−（６）について、まずレーザ回折式粒度分布測定装置（SALD-2100 株式会社島津製作所製）で粒度分布を測定し、平均粒径Ｄ５０を求め、これを表３に示した。
【００３８】
つづいて、これら試料３−（１）ないし試料３−（６）を用いて、鋼板を用いた試験用基材上に塗装面をつくり、特性を観察した。
すなわち、まずリン酸亜鉛化処理を施した厚さ０．８ｍｍの鋼板上に、熱硬化性エポキシ樹脂系カチオン電着塗料を乾燥膜厚が２０μｍになるように電着塗装し加熱硬化させ塗膜を形成した後、さらに白色のメラミン樹脂系中塗り塗料を乾燥膜厚が１５μｍになるようにスプレー塗装し加熱硬化させ塗膜を形成させ、さらに二酸化チタン系のメラミン樹脂塗料を乾燥膜厚が１５μｍになるようにスプレー塗装し乾燥させ塗膜を形成させたものを用意し、これを試験用基材とした。
この試験用基材上に、上記試料３−（１）１００部と水産基含有アクリル樹脂７０部とブチル化メラミン樹脂３０部とを有機溶剤ととも混合し塗料化したものを、乾燥膜厚が２０μｍになるようにスプレー塗装した後に乾燥させ塗膜を形成した。同様に試料３−（２）ないし試料３−（６）についても試験用基材上に塗膜を形成し、これらに３６５ｎｍの紫外線を当て塗膜を観察し、その結果についても表３に示した。
【００３９】
【表３】
2006143894.tif 000004
【００４０】
これら表３に示す結果より、平均粒径Ｄ５０が４．５μｍ以下の試料３−（２）ないし試料３−（６）では好ましい塗膜が得られていることがわかり、平均粒径Ｄ５０が３μｍ以下の試料３−（４）ないし試料３−（６）では、より好ましい塗膜が得られていることがわかる。しかしながら、平均粒径Ｄ５０が４．５μｍを超え５．１μｍである試料３−（１）では、塗膜のムラが大きく、塗膜自体も形成しにくく、さらに下の塗装面が見えるなどの問題がある。
また、平均粒径Ｄ５０が２μｍ未満になると、ビーズミル工程の時間を多く必要とするだけでなく、蛍光体の輝度が低下するため好ましくない。
以上のことより、平均粒径Ｄ５０が２μｍ以上４．５μｍ以下であることにより、優れた蛍光増白用蛍光体となることがわかる。
【産業上の利用可能性】
【００４１】
本発明の蛍光増白用蛍光体は、酸化チタン等を用いた白色塗料面や樹脂等の白色の黄色味を、青色の蛍光で補い、全体をより白く見せることができるため、さまざまな白色面をより白くするために用いられるほか、特に耐候性に優れるため、屋外の外壁や自動車用塗装などの過酷な環境下で、特に好適に利用できる。
【図面の簡単な説明】
【００４２】
【図１】本発明の一実施の形態の蛍光増白用蛍光体の、発光スペクトルを表すグラフである。
【図１】
2006143894.tif 000005